Procédé de fabrication d’un fil élastique (20 ; 21) par filage à voie fondue au moyen d’une machine de filage (1) comprenant une extrudeuse (2), une pompe doseuse de filage (17), un pack de filage (3) comprenant au moins une filière (19), un système de refroidissement (4, 5 ; 22), au moins un rouleau délivreur (6a) et au moins un rouleau étireur (7a ; 26a) ledit procédé comprenant au moins les étapes suivantes : A) ladite extrudeuse (2) est alimentée en granulés (10) d’un copolymère à blocs polyamide et à blocs polyéther, les blocs polyamide étant choisis parmi le PA 11, PA 12, PA 1010, PA 1014, leur copolymère et leur mélange, les blocs polyéther étant des blocs issus du polytétraméthylèneglycol, la dureté du copolymère mesurée selon la norme 7619-1 étant comprise entre 22 et 61 ShD, afin d’obtenir par extrusion un élastomère fondu du copolymère à blocs polyamide et à blocs polyéther, B) l’élastomère fondu obtenu à l’étape A) est filé au sein de la filière (19) dudit pack de filage (3) afin d’obtenir un fil (20 ; 21) du copolymère à blocs polyamide et à blocs polyéther, C) le fil (20 ; 21) du copolymère à blocs polyamide et à blocs polyéther obtenu à l’étape B) est soumis à la sortie de la filière (19) à un refroidissement jusqu’à une température strictement inférieure à la température de transition vitreuse desdits blocs polyamide, par exemple à une température allant d’environ 10°C à environ 30°C, de préférence allant d’environ 20°C à environ 25°C, D) le fil (20 ; 21) du copolymère à blocs polyamide et à blocs polyéther est soumis à un étirage préliminaire à la température de l’étape C), E) le fil (20 ; 21) du copolymère à blocs polyamide et à blocs polyéther obtenu à l’issue de l’étape D) est soumis à un étirage à chaud à une température strictement supérieure à la température de transition vitreuse desdits blocs polyamide, par exemple à une température allant d’environ 50°C à environ 125°C, de préférence allant d’environ 90°C à environ 120°C, F) le fil (20 ; 21) du copolymère à blocs polyamide et à blocs polyéther obtenu à l’issue de l’étape E) est soumis à un étirage à froid à une température allant d’environ 10°C à environ 30°C, de préférence allant d’environ 20°C à environ 25°C. Procédé selon la revendication 1, caractérisé en ce que, ledit fil (20 ; 21) quittant la filière (19) pack de filage (3) de l’étape B) selon une vitesse linéaire de pompe doseuse de filage VP, le fil (20 ; 21) est étiré à l’étape D) en passant sur un rouleau délivreur (6a) présentant une vitesse linéaire de délivreur V1, V1 étant choisie de telle sorte que le taux D1 de l’étirage préliminaire est supérieur ou égal à 2,53, où D1 = V1/VP. Procédé selon la revendication 1 ou 2, caractérisé en ce que lors de l’étape E), le fil (20 ; 21) est étiré en passant sur un premier rouleau étireur (7a ; 26a) présentant une vitesse linéaire d’étireur V2, V2 étant choisie de telle sorte que le taux D2 de l’étirage à chaud est inférieur ou égal à 8, où D2 = V2/V1. Procédé selon l’une quelconque des revendications 1 à 3, caractérisé en ce que lors de l’étape F), le fil (20 ; 21) est étiré en en passant sur un deuxième rouleau étireur (8 ; 28a) présentant une vitesse linéaire d’étireur V3, V3 étant choisie de telle sorte que le taux D3 de l’étirage à froid est supérieur ou égal à 1, où D3 = V3/V2. Procédé selon la revendication 4, caractérisé en ce que le deuxième rouleau étireur est un rouleau de bobinage (8). Procédé selon l’une quelconque des revendications précédentes, caractérisé en ce que lors de l’étape C), le fil (20) est refroidi par trempe à l’eau (5). Procédé selon l’une quelconque des revendications 1 à 5, caractérisé en ce que lors de l’étape C), le fil (21) est refroidi par air. Procédé selon l’une quelconque des revendications précédentes, caractérisé en ce que le fil (20) du copolymère à blocs polyamide et à blocs polyéther obtenu à l’issue de l’étape F) est thermofixé à une température strictement supérieure à la température de transition vitreuse desdits blocs polyamide, par exemple à une température allant d’environ 70°C à environ 90°C, de préférence à environ 80°C. Procédé selon l’une quelconque des revendications 2 à 8, caractérisé en ce que D1 = 5,07. Procédé selon les revendications 3 et 9, caractérisé en ce que D2 = 4. Procédé selon les revendications 4 et 10, caractérisé en ce que D3 = 1. Procédé selon l’une quelconque des revendications précédentes, caractérisé en ce que l’enthalpie de fusion du copolymère est comprise entre 15 et 50 J/g. Procédé selon l’une quelconque des revendications précédentes, caractérisé en ce que la dureté du copolymère mesurée selon la norme 7619-1 est comprise entre 22 et 55 ShD, de préférence entre 22 et 40 ShD. Procédé selon l’une quelconque des revendications précédentes, caractérisé en ce que les blocs polyamide sont choisis parmi le PA 11, PA 12, leur copolymère et leur mélange. Procédé selon la revendication 14, caractérisé en ce que les blocs polyamide sont des blocs PA 11. Fil élastique (20 ; 21) susceptible d’être obtenu par le procédé selon l’une quelconque des revendications 1 à 15, présentant une élongation moyenne à la rupture, mesurée selon la norme DIN ISO 13895, supérieure ou égale à environ 106%, de préférence supérieure ou égale à environ 131%, de préférence supérieure ou égale à 164,5%, de préférence supérieure ou égale à 180%, par exemple d’environ 233,3%, et/ou présentant un retour élastique, mesuré selon la norme DIN 53835-2, supérieur ou égal à environ 86,5%, de préférence supérieur ou égal à 91,8%, de préférence supérieur ou égal à 94%, de préférence supérieur ou égal à 96,3%, par exemple d’environ 96,6%. Textile comprenant au moins un fil (20 ; 21) susceptible d’être obtenu selon l’une quelconque des revendications 1 à 15 ou un fil selon la revendication 16. Vêtement comprenant au moins un fil (20 ; 21) susceptible d’être obtenu selon l’une quelconque des revendications 1 à 15 ou un fil selon la revendication 16. Installation (100 ; 200) configurée pour mettre en œuvre le procédé selon l’une quelconque des revendications 1 à 15, ladite installation comprenant : - une machine de filage (1) comprenant une extrudeuse (2), une pompe doseuse de filage (17), un pack de filage (3) comprenant au moins une filière (19), - un système de refroidissement (4, 5 ; 22) disposé à la sortie de la filière (19), - au moins un rouleau délivreur (6a) disposé à la sortie du système de refroidissement (4, 5 ; 22), - au moins un premier rouleau étireur (7a ; 26a), disposé en aval du rouleau délivreur (6a), - au moins un deuxième rouleau étireur (8 ; 28a), disposé en aval du premier rouleau étireur (7a ; 26a), - un moyen de chauffage (9 ; 26) disposé entre le rouleau délivreur (6a) et le premier rouleau étireur (7a ; 26a). Installation (100) selon la revendication 19, caractérisée en ce que le deuxième rouleau étireur (8) est un rouleau de bobinage..